Procédé de réalisation d’une lame d’essuyage (10) notamment pour un essuie-glace selon lequel - on extrude et/ou on injecte et/ou on moule une première matière (11*) pour un corps de base (11) et une seconde matière (12*) pour au moins un corps lubrifié (12) de la lame d’essuyage (10) en commun sous la forme d’un cordon corps de base – corps lubrifié (100), - le corps lubrifié (12) couvrant une partie de la surface du corps de base (11) destinée au contact d’essuyage de la lame d’essuyage (10), - la première matière (11*) et la seconde matière (12*) comprenant chacune respectivement au moins un polymère réticulable, - la seconde matière (12*) comprenant au moins un agent de réticulation de la matière, pour réticuler au moins un polymère réticulable de la seconde matière (12*) et au moins un polymère réticulable de la première matière (11*), et/ou - la première matière (11*) contenant au moins un agent de réticulation de la matière pour réticuler au moins un polymère réticulable de la première matière (11*) et au moins un polymère réticulable de la seconde matière (12*). Procédé selon la revendication 1, selon lequel la première matière (11*) et la seconde matière (12*) comprennent au moins un agent de réticulation de la matière appartenant à la même classe d’agents de réticulation. Procédé selon la revendication 1 ou 2, selon lequel la première matière (11*) et la seconde matière (12*) comprennent au moins un polymère réticulable de la même classe de polymère. Procédé selon l’une des revendications 1 à 3, selon lequel la première matière (11*) et la seconde matière (12*) comprennent chacune au moins un polymère réticulable au péroxyde et au moins un agent de réticulation au péroxyde, et/ou la première matière (11*) et la seconde matière (12*) contiennent respectivement au moins un polymère réticulable au soufre et au moins un agent de réticulation au soufre. Procédé selon l’une des revendications 1 à 4, selon lequel au moins un agent de réticulation de la première matière (11*) et au moins un agent de réticulation de la seconde matière (12*) comprennent au moins un même composant d’agent de réticulation. Procédé selon l’une des revendications 1 à 5, selon lequel l’agent de réticulation de la première matière (11*) et l’agent de réticulation de la seconde matière (12*) ont au moins un même peroxyde et/ou au moins un même donneur de soufre et/ou au moins un même accélérateur. Procédé selon l’une des revendications 1 à 6, selon lequel la seconde matière (12*) est plus fortement réticulée que la première matière (11*). Procédé selon l’une des revendications 1 à 7, selon lequel la seconde matière (12*) a une plus forte teneur en groupes fonctionnels réticulables notamment en doubles liaisons et/ou une plus forte concentration en au moins un composant d’agent de réticulation, notamment une plus forte concentration en péroxyde et/ou une plus forte concentration en accélérateur et/ou une plus forte concentration en donneur de soufre que la première matière (11*). Procédé selon l’une des revendications 1 à 8, selon lequel la première matière (11*) et la seconde matière (12*) ont respectivement au moins un polymère réticulable au péroxyde de la classe des thermopolymères éthylène-propylène-diène et au moins un agent de réticulation au péroxyde, la seconde matière (12*) ayant une plus forte teneur en groupes fonctionnels réticulables, notamment en doubles liaisons en particulier une plus forte teneur en diènes du thermopolymère-éthylène-propylène-diène et/ou notamment une plus forte teneur en au moins une liaison comprenant des doubles liaisons supplémentaires et/ou une plus forte concentration en péroxyde que la première matière (11*), et/ou - la première matière (11*) et la seconde matière (12*) ont chaque fois au moins un polymère réticulable au soufre de la classe des polychloroprènes et au moins un agent de réticulation au soufre, la seconde matière (12*) a une plus forte concentration en accélérateur que la première matière (11*) et/ou - la première matière (11*) et la seconde matière (12*) ont chacune au moins un polymère réticulable au soufre de la classe des poly-isoprènes et/ou du caoutchouc naturel et au moins un agent de réticulation au soufre, - la seconde matière (12*) a une plus forte concentration en donneur de soufre et une plus forte concentration en accélérateur que la première matière (11*). Procédé selon l’une des revendications 1 à 9, selon lequel la seconde matière (12*) est pâteuse. Procédé selon l’une des revendications 1 à 10, selon lequel la seconde matière (12*) contient au moins un lubrifiant solide, notamment du graphite et/ou du polytétrafluoréthylène et/ou du polyéthylène et/ou du sulfure de molybdène. Procédé selon l’une des revendications 1 à 11, selon lequel on solidifie le cordon corps de base-corps lubrifié (100) notamment dans un bain de sel ou dans un four à passage à air chaud, notamment en formant des liaisons chimiques réticulés entre la première matière (11*) et la seconde matière (12*). Procédé selon l’une des revendications 1 à 12, selon lequel on coupe le cordon corps de base-corps lubrifié (100) au moins une fois, notamment transversalement à la direction du cordon pour obtenir la lame d’essuyage (10), et on coupe en particulier le cordon corps de base-corps lubrifié (100) sous la forme d’un double profil axialement selon le cordon de double profil et transversalement à la direction du cordon pour obtenir des lames d’essuyage. Lame d’essuyage (10) notamment pour un balai d’essuie-glace en particulier pour un essuie-glace de véhicule résultant du procédé selon l’une des revendications 1 à 13.